КОМПОЗИЦИЯ СВЯЗУЮЩЕГО НА ОСНОВЕ ОЛИГОМЕРНЫХ СЛОЖНЫХ ЭФИРОВ, ЕЕ ПОЛУЧЕНИЕ И ПРИМЕНЕНИЕ ДЛЯ СВЯЗЫВАНИЯ ОРГАНИЧЕСКИХ ИЛИ МИНЕРАЛЬНЫХ ВОЛОКОН

1. Композиция термоотверждаемого связующего, содержащая воду и водорастворимый олигомерный сложный эфир:
по меньшей мере одного глюцида, выбранного из восстанавливающих сахаров, невосстанавливающих сахаров и гидрированных сахаров, причем гидрированные сахара выбирают из группы, которую составляют эритрит, арабит, ксилит, сорбит, маннит, идит, мальтит, изомальтит, лактит, целлобит, палатинит, мальтотриит и продукты гидрирования гидролизатов крахмала или лигноцеллюлозных веществ;
по меньшей мере одной поликарбоновой кислоты;
причем композиция связующего содержит твердые вещества в количестве от 40 до 80 мас.%, водорастворимый олигомерный сложный эфир составляет по меньшей мере 80 мас.% и предпочтительно по меньшей мере 90 мас.% твердых веществ композиции термоотверждаемого связующего, и композиция термоотверждаемого связующего содержит свободный сорбит в количестве меньше 10 мас.% и предпочтительно меньше 5 мас.% в расчете на общее содержание в ней твердых веществ.
2. Композиция связующего по п. 1, отличающаяся тем, что восстанавливающие сахара выбраны из моносахаридов и дисахаридов.
3. Композиция связующего по п. 1, отличающаяся тем, что гидрированные сахара выбраны из группы, которую составляют ксилит, мальтит, сорбит и продукты гидрирования гидролизатов крахмала или лигноцеллюлозных веществ.
4. Композиция связующего по любому из предыдущих пунктов, отличающаяся тем, что одна или несколько поликарбоновых кислот выбраны из дикарбоновых, трикарбоновых и тетракарбоновых кислот.
5. Композиция связующего по любому из предыдущих пунктов, отличающаяся тем, что поликарбоновая кислота представляет собой лимонную кислоту.
6. Композиция связующего по п. 5, отличающаяся тем, что массовое соотношение "глюцид/лимонная кислота" составляет от 25/75 до 55/45 и предпочтительно от 30/70 до 50/50.
7. Композиция связующего по любому из предыдущих пунктов, отличающаяся тем, что ее вязкость по Брукфильду, определенная при 20°C и при содержании сухих веществ 70 мас.%, находится в интервале от 0,25 до 4,0 Па⋅с, предпочтительно от 0,3 до 1,5 Па⋅с и более предпочтительно от 0,35 до 1,0 Па⋅с.
8. Композиция связующего по любому из предыдущих пунктов, отличающаяся тем, что она имеет значение pH в интервале от 1 до 7.
9. Композиция связующего по любому из предыдущих пунктов, отличающаяся тем, что она содержит остаточную свободную поликарбоновую кислоту в количестве меньше 10 мас.% и предпочтительно меньше 5 мас.% в расчете на содержание твердых веществ.
10. Композиция связующего по любому из предыдущих пунктов, отличающаяся тем, что она содержит также катализатор этерификации, выбранный из сильных кислот и кислот Льюиса.
11. Композиция связующего по п. 5, отличающаяся тем, что она содержит также гипофосфит натрия.
12. Способ получения продукта на основе минеральных или органических волокон, связанных органическим связующим, причем указанный способ включает:
(a) получение проклеивающей композиции разбавлением композиции термоотверждаемого связующего по любому из пп. 1-11 водой до содержания твердых веществ в интервале от 2 до 10 мас.%;
(b) нанесение проклеивающей композиции на минеральные или органические волокна;
(c) формирование совокупности проклеенных минеральных или органических волокон;
(d) нагревание полученной совокупности проклеенных минеральных или органических волокон до затвердевания проклеивающей композиции.
13. Способ по п. 12, отличающийся тем, что стадия (a) получения проклеивающей композиции включает добавление одной или нескольких добавок, предпочтительно выбранных из противопыльных добавок, силиконов и связывающих агентов.
14. Способ по п. 12 или 13, отличающийся тем, что волокна представляют собой минеральные волокна, а совокупность волокон представляет собой минеральную вату.
15. Способ по любому из пп. 12-14, отличающийся тем, что проклеивающая композиция в случае ее нанесения на минеральные или органические волокна содержит водорастворимый олигомерный сложный эфир в количестве по меньшей мере 80 мас.% в расчете на общее содержание в ней твердых веществ.
16. Способ по любому из пп. 12-15, отличающийся тем, что проклеивающая композиция в случае ее нанесения на минеральные или органические волокна содержит свободный сорбит в количестве меньше 10 мас.% и предпочтительно меньше 5 мас.% в расчете на общее содержание в ней твердых веществ.